(57)【要約】【課題】  結着樹脂としてポリ乳酸を含み、良好な転写性及び粉砕性を有する電子写真トナー及びその製造方法を提供すること。【解決手段】  ５，０００〜５０，０００の分子量を有するポリ乳酸を含有する結着樹脂を含む原料混合物を混練及び微粉砕した後に、結着樹脂のガラス転移点以上、融点以下の温度で熱処理してなることを特徴とする電子写真用トナー。【選択図】  なし【特許請求の範囲】
【請求項１】
５，０００〜５０，０００の分子量を有するポリ乳酸を含有する結着樹脂を含む原料混合物を混練及び微粉砕した後に、結着樹脂のガラス転移点以上、融点以下の温度で熱処理してなることを特徴とする電子写真用トナー。
【請求項２】
前記熱処理温度は、前記原料混合物に含まれる離型剤の融点以下であることを特徴とする請求項１に記載の電子写真用トナー。
【請求項３】
５，０００〜５０，０００の分子量を有するポリ乳酸を含有する結着樹脂を含む原料混合物を混練する工程、前記混練物を微粉砕する工程、及び微粉砕された粉体を結着樹脂のガラス転移点以上、融点以下の温度で熱処理する工程を具備することを特徴とする電子写真用トナーの製造方法。
【請求項４】
前記熱処理温度は、前記原料混合物に含まれる離型剤の融点以下であることを特徴とする請求項３に記載の電子写真用トナーの製造方法。
【請求項５】
前記熱処理する工程は、前記微粉砕された粉体に外部添加剤を添加した後に行うことを特徴とする請求項３又は４に記載の電子写真用トナーの製造方法。
【請求項６】
５，０００〜５０，０００の分子量を有するポリ乳酸を含有する結着樹脂を含む原料混合物を混練する工程、前記混練物を微粉砕する工程、及び微粉砕された粉体を結着樹脂のガラス転移点以上、融点以下の温度で熱処理する工程を具備することを特徴とする電子写真用トナーの熱処理方法。
【発明の詳細な説明】
【技術分野】
【０００１】
本発明は、電子写真用トナー及びその製造方法に係り、特に、結着樹脂中に生分解性樹脂を含む電子写真用トナー及びその製造方法に関する。
【背景技術】
【０００２】
電子写真方式による画像形成は、静電荷像をトナーにより現像して可視化し、得られたトナー像を用紙に転写した後、熱と圧力により定着させることにより行う。このような画像形成に用いるトナーとしては、結着樹脂に着色剤や帯電制御剤などを配合した混合物を混練し、粉砕して所定の粒度分布に調整したものが使用される。
【０００３】
従来、結着樹脂にはスチレン・アクリル樹脂や、ポリエステル樹脂などの石油由来の樹脂が使用されている。近年、環境への配慮から、廃棄時に環境への負荷の少ない生分解性樹脂、さらには、再生可能資源からつくられるバイオマス由来の樹脂を、トナー用樹脂として用いる方法が提案されている。これらの生分解性樹脂やバイオマス由来のプラスチックは、バイオプラスチックと呼ばれ、化石資源の消費を削減し、大気中の二酸化炭素濃度の上昇を抑制するものと期待されている。
【０００４】
バイオプラスチックのうち、現在最も有望な樹脂のひとつがポリ乳酸である。ポリ乳酸は融点が１７０℃程度、ガラス転移点が６０℃程度、分子量が１０〜１５万程度の結晶性ポリエステルである。現在では、食品用包装材、容器などに使用されている。また、ポリ乳酸に耐熱性、高耐久性を付加し、携帯電話の筐体などに使用することも始められている。
【０００５】
しかしながら、ポリ乳酸をそのままトナー用樹脂として使用する場合、硬く、粉砕性が悪いことと、軟化温度が高く、低温定着に向かないという問題があった。
【０００６】
そのような問題を解決するために、ポリ乳酸に植物系のワックスを多量に添加する提案がなされている（例えば、特許文献１参照）。しかし、この提案では、ワックスを多量に添加することでトナーの軟化温度を下げることは可能となるが、ワックス成分によりトナーが凝集し易くなるため、分級効率の低下による生産性が悪化し、また、トナーの流動性が悪化することで、現像機内でのトナー搬送性が劣るなどの問題が発生する。
【０００７】
また、ポリ乳酸系生分解性樹脂にテルペンフェノール共重合体と特定のワックスとを配合する提案がある（例えば、特許文献２参照）。この提案では、ポリ乳酸の強靭さと、樹脂強度は低いが低温定着性には有効であるテルペンフェノール共重合体をブレンドすることで、耐久性を損なうことなく、良好な低温定着性と粉砕性を両立させることができる。
【０００８】
しかしながら、ポリ乳酸系生分解性樹脂の配合量は３０質量％程度が限界であり、これ以上配合量を増やすと、粉砕性が悪化し、トナーを作成することが困難となってしまう。また、溶融粘度も高くなり、低温定着性が悪化してしまう。
【０００９】
また、低温定着性、定着安定性のため、生分解性樹脂に軟化点の異なる２種類の樹脂を配合する提案もある（例えば、特許文献３参照）。この提案では、低軟化点樹脂が高軟化点樹脂と生分解性樹脂のつなぎの役割を果たし、結着樹脂中に生分解性樹脂が均一に分散される。しかしながら、生分解性樹脂の結着樹脂中の配合率は１３質量％程度、多くても３３質量％が限界である。明確な記載はないが、その原因のひとつとして、生分解性樹脂の配合割合をこれ以上増やすと、生分解性樹脂の分散不良が起こり、耐久性、粉砕性が悪化するためと考えられる。
【００１０】
以上のように、生分解性樹脂、バイオマスプラスチックをトナーの結着樹脂の主成分とするには課題が多く、その一部を置き換えた場合でも、配合量が限られており、良好な特性を維持しつつ、より多くの生分解性樹脂、バイオマスプラスチックを配合できることが望まれている。
【００１１】
なお、生分解性樹脂を熱処理して結晶性を上げた後、粉砕する技術が知られているが（例えば、特許文献４参照）、これは、結晶性を上げることにより硬度を増加させて研磨能力や洗浄能力を高めるもので、得られた粉体の主たる用途は研磨剤であり、また、用いられる生分解性樹脂の分子量も高いものである。
【００１２】
また、特許文献４には、トナー用樹脂としての使用も記載されてはいるが、その分子量等からみて、トナーが必要とする１０μｍ以下の粒径に粉砕することは、極めて困難である。
【先行技術文献】
【特許文献】
【００１３】
【特許文献１】特許第２５９７４５２号公報
【特許文献２】特許第３７７９２２１号公報
【特許文献３】特開２００６−９１２７８号公報
【特許文献４】特開２００７−１９７６０２号公報
【発明の概要】
【発明が解決しようとする課題】
【００１４】
本発明は、以上のような事情に鑑みてなされ、結着樹脂としてポリ乳酸を含み、良好な転写性、保存性、定着性、及び粉砕性を有する電子写真トナー及びその製造方法を提供することを目的とする。
【課題を解決するための手段】
【００１５】
上記課題を解決するため、本発明の第１の態様は、５，０００〜５０，０００の分子量を有するポリ乳酸を含有する結着樹脂を含む原料混合物を混練及び微粉砕した後に、結着樹脂のガラス転移点以上、融点以下の温度で熱処理してなることを特徴とする電子写真用トナーを提供する。
【００１６】
このような電子写真用トナーにおいて、前記熱処理温度を、前記原料混合物に含まれる離型剤の融点以下の温度とすることが出来る。
【００１７】
本発明の第２の態様は、５，０００〜５０，０００の分子量を有するポリ乳酸を含有する結着樹脂を含む原料混合物を混練する工程、前記混練物を微粉砕する工程、及び微粉砕された粉体を結着樹脂のガラス転移点以上、融点以下の温度で熱処理する工程を具備することを特徴とする電子写真用トナーの製造方法を提供する。
【００１８】
このような電子写真用トナーの製造方法において、前記熱処理温度を、前記原料混合物に含まれる離型剤の融点以下の温度とすることが出来る。
【００１９】
また、前記熱処理する工程を、前記微粉砕された粉体に外部添加剤を添加した後に行うことが出来る。
【発明の効果】
【００２０】
本発明によると、結着樹脂としてポリ乳酸を含み、良好な転写性、保存性、定着性、及び粉砕性を有する電子写真トナー及びその製造方法が提供される。
【図面の簡単な説明】
【００２１】
【図１】混練物の急冷後のポリ乳酸分子の配列を示す模式図である。
【図２】混練物の熱処理後のポリ乳酸分子の配列を示す模式図である。
【図３】ポリ乳酸の加水分解処理時間を横軸に、分子量を縦軸にプロットした特性図である。
【図４】ポリ乳酸の加水分解の処理時間を横軸に、ガラス転移点（Ｔｇ）を縦軸にプロットした特性図である。
【発明を実施するための形態】
【００２２】
以下、本発明の種々の実施形態について説明する。
【００２３】
本発明の一実施形態に係る電子写真用トナーは、５，０００〜５０，０００の分子量を有するポリ乳酸を含有する結着樹脂を含む原料混合物を混練及び微粉砕した後に、結着樹脂のガラス転移点以上、融点以下の温度で熱処理してなることを特徴とする。
【００２４】
このように、結着樹脂として、５，０００〜５０，０００、好ましくは１０，０００〜５０，０００の分子量を有するポリ乳酸を含有する結着樹脂を含む原料混合物を、混練及び微粉砕後に、結着樹脂のガラス転移点以上、融点以下の温度で熱処理することにより、転写性及び保存性の良好なトナーを得ることが可能となった。
【００２５】
本実施形態に係る電子写真用トナーにおいて、微粉砕後の熱処理は、ポリ乳酸の結晶化を促進するために行われる。通常、トナーの製造における原料混合物の混練工程では、溶融した混練物は急冷されるため、混練物中のポリ乳酸の分子は、図１に示すように、ランダムに分散する非晶質の状態にあるものと考えられる。
【００２６】
本実施形態に係る電子写真用トナーでは、粉砕性を向上させるため、結着樹脂に含まれるポリ乳酸として、５，０００〜５０，０００の分子量を有するものを用いているが、このように比較的分子量の低いポリ乳酸を用いると、トナーのガラス転移点が、低いもので４０℃にも低くなってしまう。このようなポリ乳酸が非晶質の状態のままトナー製造工程を続行して得られた、ガラス転移点の低いトナーは、ガラス転移点を越えると転写性及び保存性が極端に悪化してしまう。
【００２７】
これに対し、本実施形態に係る電子写真用トナーでは、混練物を微粉砕した後、熱処理を施すことにより、図２に示すように、ポリ乳酸分子が規則正しく配列し、即ち結晶化され、転写性及び保存性を向上させることが出来る。ポリ乳酸はもともと結晶性樹脂であるため、急冷により非晶質となっても、熱処理により結晶化されるのである。なお、結晶化度にもよるが、ポリ乳酸の融点近傍の温度まで耐熱性を向上させることが出来る。ただし、保存性を向上せることが目的であるので、保存性が向上する範囲で結晶化すればよいので、必要以上に熱処理を行い、結晶化を過度に促進させる必要はない。
【００２８】
熱処理温度としては、ガラス転移点以上、融点以下であれば良いが、混練物の中には、低融点の離型剤も含まれるため、熱処理時の離型剤のブリードを抑えるには、離型剤の融点以下の温度で熱処理することが好ましい。
【００２９】
具体的な熱処理温度としては、添加する離型剤の種類にもよるが、６０〜１００℃の範囲、より好ましくは、７０〜８０℃である。
【００３０】
また、より短時間で熱処理を行う場合には、示差走査熱量計ＤＳＣにより結晶化ピーク温度を求め、この結晶化ピーク温度で熱処理を行うことが最も好ましい。
【００３１】
熱処理時間については、必要な結晶化度が得られるまでの時間が必要であるが、熱処理温度や処理方法により異なり、任意に調整できる。
【００３２】
熱処理の方法は、特に限定されず、連続式でもバッチ式でも構わない。
【００３３】
以上、溶融混練物を微粉砕した後、熱処理する場合について説明したが、熱処理は、微粉砕された粉体に外部添加剤を添加した後に行うことが出来る。外部添加剤を添加する前に行うことも可能であるが、外部添加剤を添加した後のほうが、熱処理による凝集を防止することが出来るため、好ましい。
【００３４】
ポリ乳酸は、乳酸がエステル結合により結合したポリマーであり、近年、環境に優しい生分解性プラスチックとして注目を集めている。即ち、自然界には、エステル結合を切断する酵素（エステラーゼ）が広く分布していることから、ポリ乳酸は環境中でこのような酵素により徐々に分解されて、単量体である乳酸に変換され、最終的には二酸化炭素と水になる。
【００３５】
本実施形態で使用されるポリ乳酸の製造方法としては、特に限定されず、従来公知の方法を用いることができる。原料となるとうもろこし等の澱粉を発酵し、乳酸を得た後、乳酸モノマーから直接脱水縮合する方法や乳酸から環状二量体ラクチドを経て、触媒の存在下で開環重合によって合成する方法がある。
【００３６】
本実施形態で使用されるポリ乳酸の分子量は、重合時の反応条件を可変することで任意に調整することが可能である。ここで、汎用樹脂として使用されるポリ乳酸は、数平均分子量として、１００，０００程度の高い分子量が必要とされるが、本実施形態で使用されるポリ乳酸は、５，０００〜５０，０００程度の比較的低分子のポリ乳酸であり、このように分子量が低いことにより、従来粉砕が困難であったポリ乳酸が、比較的容易に粉砕することが可能となり、ポリ乳酸を高濃度で添加することが可能となる。
【００３７】
また、別の方法としては、ポリ乳酸の加水分解特性を利用し、例えばポリ乳酸を高温高湿環境中に放置して加水分解処理することにより、分子量を低減させたポリ乳酸を用いる方法がある。
【００３８】
本実施形態に係るトナーで使用される着色剤としては、従来公知のものを使用できる。例えば、黒の着色剤としては、カーボンブラック、青系の着色剤としては、Ｃ．Ｉ．Ｐｉｇｍｅｎｔ１５：３、赤系の着色剤としては、Ｃ．Ｉ．Ｐｉｇｍｅｎｔ５７：１、１２２、２６９、黄色系の着色剤としては、Ｃ．Ｉ．Ｐｉｇｍｅｎｔ７４、１８０、１８５等が挙げられる。本発明の目的の一つである環境への影響を考慮すると、着色剤単体で安全性が高いものが好ましい。
【００３９】
これら着色剤の含有量は、トナー全体に対して、１〜１０質量％であることが好ましい。また、着色剤は、予め樹脂と着色剤を高濃度に分散したマスターバッチの形として用いても良い。
【００４０】
本実施形態に係るトナーには、必要に応じて、従来公知の離型剤を添加することができる。そのような離型剤としては、例えば、ポリプロピレンワックス、ポリエチレンワックス、フィッシャートロプシュワックス等のオレフィン系ワックスや、カルナウバワックス、ライスワックス、カイガラムシワックス等の天然ワックス、合成エステルワックス等が挙げられる。
【００４１】
低温定着性や高速印字性能を向上させるには、６０〜１００℃程度と比較的低い融点を有する離型剤が好ましく、具体的には、カルナウバワックスや、合成エステルワックスが好ましい。環境への影響を考慮すると、天然物系のカルナウバワックスがより好ましい。
【００４２】
離型剤の配合量は、トナー全体に対して、１〜１０質量％であることが好ましい。
【００４３】
本実施形態に係るトナーには、必要に応じて、従来公知の正帯電又は負帯電の帯電制御剤を添加することができる。正帯電制御剤としては、例えば、4級アンモニウム塩、アミノ基を含有する樹脂等が挙げられ、負帯電制御剤としては、サルチル酸の金属錯塩、ベンジル酸の金属錯塩、カリックスアレン型のフェノール系縮合物、カルボキシル基を含有する樹脂などが挙げられる。
【００４４】
帯電制御剤の配合量は、トナー全体に対して、０．１〜５質量％であることが好ましい。
【００４５】
本実施形態に係るトナーには、ポリ乳酸以外に、必要に応じて、従来公知のトナー用樹脂を添加することができる。そのような樹脂としては、スチレン・アクリル樹脂、ポリエステル樹脂があるが、顔料分散性、低温定着性の観点から、トナー用に開発されたポリエステル樹脂が好ましい。樹脂は単独であっても、２種類以上を混合しても構わない。
【００４６】
トナー用樹脂の配合量は、本発明の目的の一つである環境への影響を考慮すると、トナー全体に対して、０〜５０質量％であることが好ましい。
【００４７】
その他の樹脂材料として、粉砕性、定着性等改善のため、低分子量樹脂を添加することができる。ここで、低分子量樹脂とは、分子量数百〜数千のオリゴマー領域の樹脂であり、粘着付与剤として市販されている、ロジン及びロジン誘導体、ポリテルペン樹脂、テルペンフェノール樹脂、石油樹脂等がある。
【００４８】
本実施形態に係るトナーには、必要に応じて従来公知の加水分解抑制剤を添加することができる。加水分解抑制剤としては、例えば、カルボジイミド系化合物、イソシアネート系化合物及びオキサゾリン系化合物などが挙げられる。このような加水分解抑制剤により、残存モノマーや分解により生じた水酸基やカルボキシル機末端が封止され、加水分解の連鎖反応を抑制することができる。本実施形態においては、加水分解抑制剤を添加することで、本来の耐加水分解性を向上させるほか、生分解性樹脂の分子量の調整用としても効果が得られる。
【００４９】
具体的な加水分解抑制剤としては、ポリカルボジイミド化合物である日清紡績（株）製の“カルボジライトＬＡ−１”などが市販されている。加水分解抑制剤の添加量は、生分解性樹脂に対し、０．０１〜１０質量％であることが好ましく、０．０５〜５質量％がより好ましい。添加量が多過ぎると、透明性が悪化し、トナーの発色が悪化する傾向となる。
【００５０】
本実施形態に係るトナーには、必要に応じて、従来公知の結晶核剤を添加することができる。結晶核剤としては、タルクなどの無機核剤、安息香酸ナトリウムなどの有機カルボン酸金属塩、リン酸エステル金属塩、ベンジリデンソルビトール、カルボン酸アミドなどの有機核剤、等が挙げられる。
【００５１】
以上説明した電子写真用トナーは、従来公知の方法により製造することができる。
【００５２】
例えば、ポリ乳酸及びポリメタクリル酸メチルを含有する結着樹脂、着色剤、必要に応じてその他添加剤を含む原料を混合した後、２軸混練機や加圧ニーダー、オープンロールなどの混練機で混練し、混練物を得る。この混練物を冷却した後、ジェットミル等の粉砕機で粉砕し、風力分級機等で分級することで、トナーを得ることができる。
【００５３】
ここで、トナーの粒径は特に限定されないが、通常５〜１０μｍとなるように調整される。このようにして得られたトナーに対し、流動性向上、帯電性調整、耐久性向上のため、外添剤を添加することができる。
【００５４】
外添剤としては、無機微粒子が一般的であり、シリカ、チタニア、アルミナ等が挙げられ、そのうち疎水化処理されたシリカ（日本アエロジル（株）、ＣＡＢＯＴ（株）より市販）が好ましい。無機微粒子の粒径は、１次粒子径として、７〜４０ｎｍのものが良く、機能向上のため、２種類以上を混ぜ合わせても良い。
【実施例】
【００５５】
以下に本発明の実施例と比較例を示し、本発明についてより具体的に説明する。
【００５６】
１．実施例及び比較例で用いた成分の各物性値の測定方法は下記の通りである。
【００５７】
（軟化点の測定）
装置：フローテスター（島津製作所（株）製、ＣＦＴ−５００Ｄ）
試料：１ｇ
昇温速度：６℃／分
荷重：２０ｋｇ
ノズル：直径１ｍｍ、長さ１ｍｍ
１／２法：試料の半分が流出した温度を軟化点とした。
【００５８】
（トナー粒径の測定）
装置：マルチサイザーII（コールター（株）製）
試料：ビーカーに試料少量と精製水、界面活性剤を入れ、超音波洗浄器にて分散した。
【００５９】
測定：アパーチャーは１００μｍで行い、カウントは５０，０００個で行い、体積平均粒径を得た。
【００６０】
（ガラス転移点(Ｔｇ)の測定）
装置：示差走査熱量計（島津製作所社製：ＤＳＣ−６０）
試料：８ｍｇ
昇温条件：１０℃/分で１６０℃まで昇温し、降温速度１０℃/分で３５℃まで冷却した後、再度１０℃/分で１６０℃まで昇温する。
【００６１】
２回目の昇温時において、転移により得られる曲線部分の２つの接線の交点をガラス転移点とした。
【００６２】
（離型剤の融点の測定）
ガラス転移点と同様の測定を行い、２回目の昇温時の離型剤による吸熱曲線のピーク温度を融点とした。
【００６３】
吸熱曲線が２山以上の場合は、各ピークの平均値をピークとした。
【００６４】
（分子量の測定）
装置：ＧＰＣ（島津製作所（株）製）、検出器ＲＩ
分子量Ｍｎは、分子量既知のポリスチレン試料によって作成した検量線を標準としてＧＰＣ（ゲルパーミエーションクロマトグラフィー）にて測定される数平均分子量である。
【００６５】
２．実施例及び比較例で用いたポリ乳酸として、下記のようにして、市販ポリ乳酸を加水分解したものを用いた。
【００６６】
ポリ乳酸（海正生物（株）製REVODE101B）を温度８０℃、湿度９０％ＲＨに設定した恒温恒湿槽内に放置することにより加水分解処理を行った。処理時間を変更して加水分解処理を行い、分子量の異なるポリ乳酸を得た。
【００６７】
下記表１に、加水分解処理の処理時間、加水分解されたポリ乳酸の分子量及びガラス転移点（Ｔｇ）を示す。
【表１】
2010175842.tif 000002
【００６８】
上記表１に示すように、処理時間が増加するに従って、加水分解されたポリ乳酸の分子量及びガラス転移点（Ｔｇ）は低下することがわかる。
【００６９】
表１に示す結果をグラフ化したものを図３及び図４に示す。図３は、処理時間を横軸に、分子量を縦軸にプロットしたもの、図４は、処理時間を横軸に、ガラス転移点（Ｔｇ）を縦軸にプロットしたものである。
【００７０】
実施例１
下記の配合量の各成分をヘンシェルミキサー（標準羽装着、三井鉱山（株）製）に投入し、混合した。
【００７１】
低分子量ポリ乳酸（分子量：５０，０００）                      ９０質量部
着色剤：カーボンブラック（ＣＡＢＯＴ（株）製ＭＯＧＵＬ  Ｌ）    ４質量部
離型剤：カルナウバワックス１号粉末（日本ワックス（株）製）      ５質量部
帯電制御剤：Ｅ−８４（オリエント化学（株）製）                  １質量部
混合粉体を２軸押出機（スクリュウ径４３ｍｍ、Ｌ／Ｄ＝３４）で溶融混練した後、延伸、冷却し、混練物を得た。得られた混練物をロートプレックス(ホソカワミクロン社製、２ｍｍスクリーン）で粗砕し、衝突式粉砕機(ＩＤＳ−２、日本ニューマチック（株）製)、及び風力分級機(ＤＳＸ−２、日本ニューマチック工業（株）製)にて、トナー平均粒径が９．０μｍになるように粉砕及び分級を行い、微粒子を得た。
【００７２】
得られた微粒子を７０℃の温風乾燥機で２時間処理した後、微粒子１００質量部に外添剤として、「ＲＹ２００」（日本アエロジル（株）製：疎水性シリカ、１次粒子径１２ｎｍ）を２質量部添加し、ヘンシェルミキサー（撹拌強化羽装着、三井鉱山（株）製）で３分間撹拌混合し、トナーを得た。
【００７３】
実施例２〜４、比較例１〜３
結着樹脂として、下記表２に示す種々のポリ乳酸を用い、所定の熱処理条件を採用し、又は熱処理しないことを除いて、実施例１と同様にしてトナーを得た。
【００７４】
以上のようにして得られた実施例１〜４及び比較例１〜３のトナーのかぶり、転写性、保存性、定着性、及び粉砕性について、下記の試験方法により試験し、評価した。
【００７５】
試験１−かぶり
非磁性一成分現像装置「カシオページプレストＮ−５」（カシオ計算機（株）製：カラープリンタ毎分２９枚（Ａ４横）機、プロセススピード１２９ｍｍ／ｓｅｃ）にトナーを実装し、通常環境（２５℃、５０％ＲＨ）において、普通紙（ＸＥＲＯＸ−Ｐ紙Ａ４サイズ）を用いて５％印字画像を１０，０００枚連続印字した後、白紙印字を行い、印字している途中でフロント扉を開けることにより、印字を強制終了させ、その時のＯＰＣドラム上のカブリトナーをメンディングテープに写しとり、白紙に貼り付けて、カブリトナーを採取していないテープと比較した。測定は日本電色（株）製の分光式色差計「ＳＥ−２０００」を用いて得られるＸＹＺ値よりかぶり前後の差の最大値をカブリ値として求め、下記の基準で評価した。
【００７６】
◎：カブリ値が２未満で良好
○：カブリ値が２以上５未満で良好
△：カブリ値が５以上１０未満である。実用上問題ないレベル
×：カブリ値が１０以上で悪い
試験２−転写性
試験１で用いたのと同様の装置を用い、通常環境（２５℃、５０％ＲＨ）において、ベタ画像をした。印字している途中でフロント扉を開けることにより、印字を強制終了させ、その時、紙に転写された単位面積当りの転写トナー量と、ＯＰＣドラム上の単位面積当りの転写残トナー量を測定した。下記式により転写率を求め、下記の基準で評価した。
【００７７】
転写率（％）＝（転写トナー量／（転写トナー量＋転写残トナー量））×１００
○：転写率が８０％以上で良好
△：転写率が７５％以上、８０％未満で実用上問題ないレベル
×：転写率が７５％未満で悪い
試験３−保存性
トナー１０ｇをガラスビーカーに収容し、５０℃、９０％ＲＨの恒温恒湿槽内に２４時間放置した後、トナーの凝集状態を目視で確認し、下記の評価基準で評価した。
【００７８】
（評価基準）
◎：トナーの凝集がまったく認められない。
【００７９】
○：トナーの凝集がほとんど認められない。
【００８０】
△：トナーの凝集がわずかに認められる。
【００８１】
×：トナーの凝集がはっきりと認められる。
【００８２】
試験４−定着性
試験１で用いたのと同様の装置の定着部分の温度を可変できるように改造し、定着試験器とする。この装置で未定着画像を得た後、上ロールの定着温度を１００〜２００℃の範囲で１０℃毎に可変し、未定着画像を定着器に通した。その際、下ロールは上ロールの設定温度に対し１０℃低い温度に設定した。画像サンプルのコールドオフセット、ホットオフセット、剥離爪跡を目視で評価し、非オフセット領域を求め、評価した。プロセス速度は１２９．３ｍｍ／ｓｅｃ、用紙はＸＥＲＯＸ  Ｐ紙Ａ４サイズ（質量６４ｇ／ｍ２）で行った。また、定着器のオイル供給ロールは外して行った。
【００８３】
◎：非オフセット領域が３０℃以上である。
【００８４】
○：非オフセット領域が２０℃以上３０℃未満である。
【００８５】
△：非オフセット領域が１０℃以上２０℃未満である。
【００８６】
×：非オフセット領域が１０℃未満である。
【００８７】
試験５−粉砕性
粉砕・分級工程にて混練粗砕物を粉砕分級する際、トナーの母体となる粒子の収率（質量％）より判断する。実状として、収率が７０％以上であれば問題ない。また、この時トナーの体積平均粒径は９μｍ、微粉として３μｍ以下の粒子の個数割合が５％以下、粗粉として１６μｍ以上の粒子の体積割合が３％以下となるように粉砕条件を調整する。
【００８８】
○：収率６５％以上
×：収率６５％未満
以上の試験１〜５の結果を下記表２に示す。
【表２】
2010175842.tif 000003
【００８９】
上記表２より、以下のことが明らかである。
【００９０】
５，０００〜５０，０００の分子量を有するポリ乳酸を含有する混練物を粗粉砕及び微粉砕した後、７０℃で２時間熱処理を行った実施例１〜３に係るトナーは、いずれもかぶり、転写性、及び粉砕性に優れ、保存性においてもほぼ満足し得る結果を示している。また、熱処理条件を１００℃で１時間に変えた実施例４に係るトナーは、カブリ以外の特性において評価は下がったが、ほぼ満足し得る結果を示している。
【００９１】
これに対し、熱処理を行わなかった比較例１〜３に係るトナーは、いずれも転写性及び保存性においては劣っていることがわかる。
【図１】
2010175842.tif 000004
【図２】
2010175842.tif 000005
【図３】
2010175842.tif 000006
【図４】
2010175842.tif 000007